(57)【要約】【課題】  空気中での取り扱いが可能であり、また従来より低い反応温度で製造可能であり、かつ、得られた蛍光体が量子効果を発揮することができる、新規な蛍光体の製造方法、およびそれで得られる蛍光体を提供する。【解決手段】  ペプチド結合を有する高分子中において、構成元素として窒素を少なくとも含む蛍光体粒子が、前記ペプチド結合を形成するアミド基に配位するように分散されたものである蛍光体、ならびに金属元素を含む蛍光体粒子前駆体と、ジアミン類とを混合させる工程と、前記ジアミン類とペプチド結合を形成するジカルボン酸類をさらに混合し、ジアミン類とジカルボン酸類とを縮重合させてペプチド結合を有する高分子を合成する工程とを有する蛍光体の製造方法。【選択図】        なし【特許請求の範囲】
【請求項１】
ペプチド結合を有する高分子中において、構成元素として窒素を少なくとも含む蛍光体粒子が、前記ペプチド結合を形成するアミド基に配位するように分散されたものである、蛍光体。
【請求項２】
前記ペプチド結合を有する高分子は、６，６−ナイロン、６，１０−ナイロンまたは尿素樹脂であることを特徴とする請求項１に記載の蛍光体。
【請求項３】
前記蛍光体粒子が、アルミニウム、ガリウム、インジウムまたはこれらのいずれか２種以上の混晶であるＩＩＩ族元素を含む、請求項１に記載の蛍光体。
【請求項４】
発光中心を有することを特徴とする請求項１に記載の蛍光体。
【請求項５】
蛍光体粒子の粒径がボーア半径の２倍以下であることを特徴とする請求項１に記載の蛍光体。
【請求項６】
金属元素を含む蛍光体粒子前駆体と、ジアミン類とを混合させる工程と、前記ジアミン類とペプチド結合を形成するジカルボン酸類をさらに混合し、ジアミン類とジカルボン酸類とを縮重合させてペプチド結合を有する高分子を合成する工程とを有する、蛍光体の製造方法。
【請求項７】
蛍光体粒子前駆体が、硝酸ガリウム、硝酸インジウム、硝酸アルミニウムから選ばれる少なくともいずれかを含有することを特徴とする請求項６に記載の蛍光体の製造方法。
【請求項８】
ジアミン類とジカルボン酸類との組み合わせが、ヘキサメチレンジアミンとアジピン酸ジクロリドもしくはセバシン酸ジクロリド、または尿素とホルムアルデヒドである、請求項６に記載の蛍光体の製造方法。
【発明の詳細な説明】
【技術分野】
【０００１】
本発明は、新規な蛍光体およびその製造方法に関する。
【背景技術】
【０００２】
従来より、ＩＩ−ＶＩ族化合物半導体を用いた蛍光体は、半導体結晶を励起子ボーア半径程度に小さくすると、量子効果（量子サイズ効果）を示すことが確認されている（たとえば、非特許文献１を参照。）。しかし、ＩＩ−ＶＩ族化合物半導体を用いた蛍光体は、信頼性および耐久性に問題があり、また、カドミウムやセレンといった環境汚染物質を使用しているため、これに代わる材料が必要とされてきた。
【０００３】
ＩＩ−ＶＩ族化合物半導体に代わる材料として、窒化物系半導体の微結晶合成の試みがなされている。特に窒化ガリウムは、熱分解により励起子ボーア半径である２．５ｎｍ、すなわち直径５ｎｍ程度の微結晶が形成されることが知られている。たとえば、特許文献１には、トリオクチルアミンやトリ−ｎ−オクチルホスフィンオキサイドなどの溶媒中で、たとえばトリス（ジメチルアミノ）ガリウムなどの少なくともＩＩＩＢ族元素、窒素および炭素を含む化合物を加熱分解して、ＩＩＩＢ族窒素化合物（窒化ガリウム微粒子）を得る方法が開示されている。
【特許文献１】特開２００２−２２０２１３号公報
【非特許文献１】Ｃ．Ｂ．Ｍｕｒｒａｙら、ジャーナル・オブ・ザ・アメリカン・ケミカル・ソサエティ（Ｊｏｕｒｎａｌ  ｏｆ  ｔｈｅ  Ａｍｅｒｉｃａｎ  Ｃｈｅｍｉｃａｌ  Ｓｏｃｉｅｔｙ）、１９９３年、１１５、ｐ．８７０６−８７１５
【発明の開示】
【発明が解決しようとする課題】
【０００４】
しかしながら、上記特許文献１に記載されている方法では、（１）得られた窒化ガリウム超微粒子が凝集することにより、本来の量子効果を発揮しない、（２）反応の前駆体の反応性が高いため空気中での取り扱いができない（不活性ガス雰囲気下で熱分解を行う）、また、（３）反応温度が比較的高い（３００〜３５０℃程度）という問題があった。
【０００５】
本発明は、上記課題を解決するためになされたものであって、その目的とするところは、空気中での取り扱いが可能であり、また従来より低い反応温度で製造可能であり、かつ、得られた蛍光体が量子効果を発揮することができる、新規な蛍光体の製造方法、およびそれで得られる蛍光体を提供することである。
【課題を解決するための手段】
【０００６】
本発明は、ペプチド結合を有する高分子中において、構成元素として窒素を少なくとも含む蛍光体粒子が、前記ペプチド結合を形成するアミド基に配位するように分散された蛍光体である。
【０００７】
ここにおいて、前記ペプチド結合を有する高分子は、６，６−ナイロン、６，１０−ナイロンまたは尿素樹脂であることが好ましい。
【０００８】
また本発明の蛍光体において、蛍光体粒子は、アルミニウム、ガリウム、インジウムまたはこれらのいずれか２種以上の混晶であるＩＩＩ族元素を含むことが好ましい。
【０００９】
本発明の蛍光体は、発光中心を有することが好ましい。
【００１０】
また本発明の蛍光体においては、蛍光体粒子の粒径がボーア半径の２倍以下であることが好ましい。
【００１１】
本発明はまた、金属元素を含む蛍光体粒子前駆体とジアミン類とを混合させる工程と、前記ジアミン類とペプチド結合を形成するジカルボン酸類をさらに混合し、ジアミン類とジカルボン酸類とを縮重合させてペプチド結合を有する高分子を合成する工程とを有する、蛍光体の製造方法をも提供する。
【００１２】
本発明の蛍光体の製造方法における蛍光体粒子前駆体は、硝酸ガリウム、硝酸インジウム、硝酸アルミニウムから選ばれる少なくともいずれかを含有することが好ましい。
【００１３】
また本発明の蛍光体の製造方法においては、ジアミン類とジカルボン酸類との組み合わせが、ヘキサメチレンジアミンとアジピン酸ジクロリドもしくはセバシン酸ジクロリド、または尿素とホルムアルデヒドであるのが、好ましい。
【発明の効果】
【００１４】
本発明の蛍光体は、ペプチド結合を有する高分子中において、構成元素として窒素を少なくとも含む蛍光体粒子が、前記ペプチド結合を形成するアミド基近傍にのみ存在するように分散されたものである。かかる蛍光体によれば、アミド基の窒素に蛍光体粒子が配位するが、高分子鎖に等間隔でアミノ基が配列しているため、結果として高分子中に蛍光体粒子が均一に分散され、良好な量子効果が発揮され、優れた発光効率を有する蛍光体を提供することができる。
【００１５】
また、本発明の蛍光体の製造方法は、金属元素を含む前駆体と、ジアミン類と、前記ジアミン類とペプチド結合を形成するジカルボン酸類とを混合し、ジアミン類とジカルボン酸類とを縮重合させて高分子を合成することを特徴とする方法である。かかる蛍光体の製造方法によれば、蛍光体粒子の形成と、蛍光体粒子を分散させる高分子とを同時にin situで合成することができ、空気中での扱いも可能であり、また従来よりも低い温度で反応を行える。このような本発明の方法によれば、上述したような優れた発光効率を有する蛍光体を従来よりも格段に効率的に製造することが可能である。また、本発明の蛍光体の製造方法によれば、前駆体、ジアミン類、ジカルボン酸類の混合比を調整することによって、蛍光体粒子の高分子中への分散度を容易に制御することができるという利点もある。
【発明を実施するための最良の形態】
【００１６】
本発明は、ペプチド結合を有する高分子中において、構成元素として窒素を少なくとも含む蛍光体粒子が、前記ペプチド結合を形成するアミド基に配位するように分散された蛍光体である。本発明の蛍光体における高分子は、ペプチド結合を有するものであれば特に制限されるものではない。なお、本発明でいう「高分子」とは、重量平均分子量（クロマトグラフィー法により測定）が１０００以上であるものを指し、蛍光体を様々な用途に応用するという理由からは、重量平均分子量が１万〜１０００万のものであるのが好ましい。またペプチド結合とは、−ＮＨＣＯ−という単位を有する結合を意味する。
【００１７】
本発明の蛍光体におけるペプチド結合を有する高分子としては、たとえば、６，６−ナイロン、６，１０−ナイロン、尿素樹脂、ポリ塩化ビニル、ポリエチレン、ポリプロピレン、ポリ酢酸ビニル、ポリスチレン、フェノール樹脂、メラミン樹脂、ポリエチレンテレフタラート、ビニロンなどが挙げられ、中でも合成の際にジアミン類を用い末端にアミノ基を有する化合物を用いるという理由から、６，６−ナイロン、６，１０−ナイロンまたは尿素樹脂をペプチド結合を有する高分子として用いたものが好ましい。
【００１８】
本発明の蛍光体における蛍光体粒子は、構成元素として少なくとも窒素を有するものを用いる。蛍光体粒子が窒素を含有しないと、たとえばＩＩ−ＶＩ族半導体粒子蛍光体は、ＣｄやＳｅといった環境負荷が高く、空気中で劣化するというような不具合があり、本発明の目的を達成することができない。
【００１９】
また本発明における蛍光体粒子は、窒素と安定に結合し、ＩＩＩ族窒化物は空気中で安定であることから、ＩＩＩ族元素を含むことが好ましい。かかるＩＩＩ族元素としては、たとえば、ホウ素、アルミニウム、ガリウム、インジウム、タリウム、およびこれらのいずれか２種以上の混晶が挙げられる。中でも、混晶を形成することにより可視光線３６０ｎｍ〜８３０ｎｍの発光を実現できるという理由により、アルミニウム、ガリウム、インジウムまたはこれらのいずれか２種以上の混晶が、蛍光体粒子に含有されるＩＩＩ族元素であるのが好ましい。
【００２０】
本発明の蛍光体は、上述したような高分子中において、前記蛍光体粒子が前記ペプチド結合を形成するアミノ基近傍にのみ存在するように分散されたものである。たとえば、蛍光体粒子が窒化ガリウム（ＧａＮ）であり、ペプチド結合を有する高分子が６，６−ナイロンである場合には、ペプチド結合の結合単位において、下記のように蛍光体粒子がアミド基に配位する。
【００２１】
【化１】
2006083257.tif 000002
【００２２】
このような蛍光体粒子のペプチド結合におけるアミド基への配位は、アミド基の水素原子、窒素原子の核磁気共鳴スペクトル測定によるケミカルシフトによって確認することができる。ペプチド結合を有する高分子は、高分子鎖中にアミド基が等間隔に配列されたものであるため、結果として、前記アミド基に配位して、蛍光体粒子が高分子中に均一に分散された蛍光体を得ることができる。このように、高分子中に蛍光体粒子が均一に分散された蛍光体は、発光する蛍光体粒子が蛍光体中に均一に存在することになり、蛍光体粒子間での散乱を防ぎ、また発光のむらをなくすことができるため、優れた発光効率を有する。ここで、「優れた発光効率」とは、内部量子効率（励起によるエネルギーが光に変換される割合）および外部量子効率（内部量子効率に取り出し効率をかけたもの）であることを指す。
【００２３】
本発明の蛍光体中における蛍光体粒子の含有量としては、特に制限されるものではないが、高分子の単量体数（上記化学式中のｎ＝１）１個につき蛍光体粒子が０．００１個から１個であるのが好ましく、０．０１〜０．１であるのがより好ましい。蛍光体粒子の含有量が０．０１未満であると、蛍光体粒子による発光のほとんどが高分子によって散乱される傾向にあるためであり、また、蛍光体粒子の含有量が０．１を越えると、蛍光体粒子による発光が再び蛍光体粒子により吸収され、効率が低下する傾向にあるためである。なお、蛍光体中における蛍光体粒子の含有量は、蛍光Ｘ線による組成分析により、蛍光体中のＩＩＩ族元素の含有量を調べることによって測定することができる。
【００２４】
本発明の蛍光体は、発光中心を有することが好ましい。発光中心を有することで、蛍光体で吸収した励起エネルギーを発光中心に遷移させることにより、励起波長と発光波長の制御が可能になるというような効果が発揮される。ここで「発光中心」とは、蛍光体が励起エネルギーを放出する際に発光を伴い、その発光が、蛍光体中に付活されたイオンの励起エネルギー準位から基底状態に戻る機構を利用したもので、付活されたイオンのことを指す。かかる発光中心として、具体的には、マグネシウムイオン、銅イオン、ユーロピウム、セリウム、ネオジウム、サマリウム、ガドリムウム、テレビウム、エルビウム、ツリウム、イッテルビウムなどが挙げられる。中でも、可視光線を発することが知られていることから、マグネシウムイオン、銅イオンまたはユーロピウムを発光中心として有するのが好ましい。
【００２５】
本発明の蛍光体中における発光中心の含有量に特に制限はないが、蛍光体微粒子中に蛍光体微粒子に対して０．０００１〜０．０１であるのが好ましく、０．０００１〜０．００２であるのがより好ましい。発光中心の含有量が０．０００１未満であると、発光中心による発光のほとんどが蛍光体粒子や高分子によって散乱される傾向にあるためであり、また、発光中心の含有量が０．０１を越えると、濃度消光による発光効率が減少する傾向にあるためである。
【００２６】
本発明における蛍光体粒子は、その粒径については特に制限されるものではないが、ボーア半径の２倍以下であるのが好ましい。蛍光体粒子の粒径がボーア半径の２倍以下であれば、良好な量子効果（量子サイズ効果）は発揮され、優れた発光効率を有する。ここで、「量子効果」とは、量子をナノメートルサイズの空間に閉じ込めることで、波動としての性質が顕著に表れる性質を指す。また、「ボーア半径」とは、励起子の存在確率の広がりを示すもので、４πεｈ2・ｍｅ2（ただし、εは誘電率、ｈはプランク定数、ｍは有効質量、ｅは電荷素量を表す）で表される。たとえば、ＧａＮのボーア半径は３ｎｍ程度、ＩｎＮのボーア半径は７ｎｍ程度、ＡｌＮのボーア半径は２ｎｍ程度である。
【００２７】
本発明の蛍光体粒子の粒径は、具体的には、蛍光体粒子がＧａＮである場合には、３〜１２ｎｍであるのが好ましく、３〜６ｎｍであるのがより好ましい。蛍光体粒子がＩｎＮである場合には、７〜２８ｎｍであるのが好ましく、７〜１４ｎｍであるのがより好ましい。また、蛍光体粒子がＡｌＮである場合には、２〜８ｎｍであるのが好ましく、２〜４ｎｍであるのがより好ましい。ここで、蛍光体粒子の粒径は、Ｘ線回折測定の結果、スペクトル半値幅より下記Ｓｃｈｅｒｒｅｒの式により見積もられた平均粒径（直径）を指すものとする。
【００２８】
【数１】
2006083257.tif 000003
【００２９】
本発明は、また、上述した本発明の蛍光体を好適に製造する方法をも提供する。本発明の蛍光体の製造方法は、金属元素を含む蛍光体粒子前駆体とジアミン類とを混合させる工程と、前記ジアミン類とペプチド結合を形成するジカルボン酸類をさらに混合し、ジアミン類とジカルボン酸類とを縮重合させてペプチド結合を有する高分子を合成する工程とを有する方法である。
【００３０】
本発明の蛍光体の製造方法においては、まず、金属元素を含む蛍光体粒子前駆体とジアミン類とを混合させる。ここで、金属元素を含む蛍光体粒子前駆体としては、たとえば、硝酸ガリウム、硝酸インジウム、硝酸アルミニウム、塩化ガリウム、塩化インジウム、塩化アルミニウムから選ばれる少なくともいずれかが挙げられ、中でも、空気中で安定であることから、硝酸ガリウム、硝酸インジウムおよび硝酸アルミニウムから選ばれる少なくともいずれかを、蛍光体粒子前駆体として好適に用いることができる（すなわち、蛍光体粒子前駆体が有する金属元素としては、ガリウム、インジウム、アルミニウムから選ばれるＩＩＩ族元素、およびこれらの混晶であるのが好ましい。）。これらの金属元素の硝酸塩が好ましく用いられるのは、空気中で安定であるというような理由による。
【００３１】
本発明の蛍光体の製造方法に供する蛍光体粒子前駆体の量は、特に制限されるものではないが、０．００１〜１ｍｏｌ／Ｌであるのが好ましく、０．０１〜０．１ｍｏｌ／Ｌであるのがより好ましい。蛍光体粒子前駆体の量が０．００１ｍｏｌ／Ｌ未満であると、生成物の収率が低下する傾向にあるためであり、また蛍光体粒子前駆体の量が１ｍｏｌ／Ｌを越えると、高分子への均一な分散ができなくなる傾向にあるためである。
【００３２】
また、蛍光体前駆体と混合させるジアミン類としては、分子中にアミノ基を２個有する化合物であれば特に制限はなく、ヘキサメチレンジアミン、尿素、テトラメチレンジアミン、オクタメチレンジアミン、ペンタメチレンジアミンなどが挙げられるが、容易に高分子を生成できるという理由から、ヘキサメチレンジアミンまたは尿素をジアミン類として用いるのが好ましい。
【００３３】
本発明の蛍光体の製造方法に供するジアミン類の量は、特に制限されるものではないが、０．０１〜１０ｍｏｌ／Ｌであるのが好ましく、０．１〜１ｍｏｌ／Ｌであるのがより好ましい。ジアミン類の量が０．０１ｍｏｌ／Ｌ未満であると、蛍光体粒子前駆体との反応性が悪く蛍光体粒子を生成できない傾向にあるためであり、またジアミン類の量が１０ｍｏｌ／Ｌを越えると、蛍光体粒子に対する高分子の比率が多くなりほとんどのジアミン類は反応に関与しておらず無駄になる傾向にあるためである。
【００３４】
かかる工程では、具体的には、蛍光体粒子前駆体とジアミン類とを適宜の溶媒中で混合し、反応させる。溶媒は、水、エタノール、メタノール、プロパノールが挙げられ、水を用いるのが好ましい。前記反応は、好ましくは５０〜１００℃（より好ましくは６０〜８０℃）の温度で、好ましくは１２〜３６時間（より好ましくは１５〜２４時間）の時間という条件で行う。
【００３５】
かかる反応によって、窒化物金属（好ましくは、窒化ガリウム、窒化インジウム、窒化アルミニウムなどのＩＩＩ族元素の窒化物）が生成される。具体的には、蛍光体粒子前駆体として硝酸ガリウムを用い、ジアミン類としてヘキサメチレンジアミンを用いた場合には、下記のような反応式を経て、窒化ガリウムが生成される。
【００３６】
【化２】
2006083257.tif 000004
【００３７】
続く工程では、前記ジアミン類とペプチド結合を形成するジカルボン酸類をさらに混合し、ジアミン類とジカルボン酸類とを縮重合させてペプチド結合を有する高分子を合成する。ジカルボン酸類としては、たとえば、アジピン酸ジクロリド、セバシン酸ジクロリド、マロン酸ジクロリド、コハク酸ジクロリド、グルタル酸ジクロリド、ピメリン酸ジクロリド、スベリン酸ジクロリドなどの分子中にカルボキシル基を２個有する化合物またはその塩が挙げられる。また本発明において「ジカルボン酸類」は、ホルムアルデヒドも包含するものとする。本発明の蛍光体の製造方法に用いられるジカルボン酸類としては、上記中でも、容易に高分子を生成できるという理由から、アジピン酸ジクロリド、セバシン酸ジクロリドまたはホルムアルデヒドが好ましい。
【００３８】
本発明の蛍光体の製造方法において、ジアミン類、ジカルボン酸類は、上記例示したものより適宜選択して用いればよいが、ジアミン類とジカルボン酸類との組み合わせが、ヘキサメチレンジアミンとアジピン酸ジクロリドもしくはセバシン酸ジクロリド、または尿素とホルムアルデヒドであるのが、好ましい。このような組み合わせでジアミン類とジカルボン酸類を用いることによって、本発明の蛍光体において特に好適なペプチド結合を有する高分子として上述した６，６−ナイロン、６，１０−ナイロン、尿素樹脂を生成することができるからである。
【００３９】
本発明の蛍光体の製造方法に供するジカルボン酸類の量は、特に制限されるものではないが、０．０１〜１０ｍｏｌ／Ｌであるのが好ましく、０．１〜１ｍｏｌ／Ｌであるのがより好ましい。ジカルボン酸類の量が０．０１ｍｏｌ／Ｌ未満であると、前記ジアミン類との化学反応量論比が合わず高分子を生成できない傾向にあるためであり、またジカルボン酸類の量が１０ｍｏｌ／Ｌを越えると、前記ジアミン類との化学反応量論比が合わず高分子を生成できず、ジカルボン酸が無駄になる傾向にあるためである。
【００４０】
かかる工程では、具体的には、上記蛍光体粒子前駆体とジアミン類とを適宜の溶媒中で混合し反応させた後の液に、ジカルボン酸類を添加する。ジカルボン酸類は、適宜の溶媒中に含有されていてもよい。かかる溶媒としては、たとえば、ヘキサン、ベンゼン、トルエン、ジエチルエーテルなどが挙げられ、中でもヘキサンが好ましい。ジカルボン酸類としてホルムアルデヒドなど塩の形態でないジカルボン酸を用いる場合には、塩酸をさらに添加するのが好ましい。ジカルボン酸類の添加により、ジアミン類とジカルボン酸類との間でペプチド結合を介した縮重合が開始される。具体的には、ジアミン類としてヘキサメチレンジアミンを用い、ジカルボン酸類としてアジピン酸ジクロリドを用いた場合には、下記のような反応式により縮重合が行われる。
【００４１】
【化３】
2006083257.tif 000005
【００４２】
ジカルボン酸類の添加により反応液は二層となるが、二層の境界面に膜が形成されるため、縮重合により形成されるペプチド結合を有する高分子（ペプチド結合を形成するアミド基に配位するように蛍光体粒子が分散されてなる）を、ピンセットで糸状に引き上げ、切れないように巻き取っていく。縮重合反応は、好ましくは１０〜１００℃（より好ましくは３０〜６０℃）の温度で、好ましくは０．５〜３時間（より好ましくは１〜２時間）の時間という条件で行う。
【００４３】
上述したような製造方法によって、ペプチド結合を有する高分子中において、構成元素として窒素を少なくとも含む蛍光体粒子が、前記ペプチド結合を形成するアミド基に配位するように分散された構成を備える本発明の蛍光体を、好適に製造することができる。かかる本発明の蛍光体の製造方法によれば、蛍光体粒子の形成と、蛍光体粒子を分散させる高分子とを同時にin situで合成することができ、空気中での扱いも可能であり、また従来よりも低い温度で反応を行える。このような本発明の方法によれば、上述したような優れた発光効率を有する蛍光体を従来よりも格段に効率的に製造することが可能である。また、本発明の蛍光体の製造方法によれば、前駆体、ジアミン類、ジカルボン酸類の混合比を調整することによって、蛍光体粒子の高分子中への分散度を容易に制御することができるという利点もある。
【００４４】
なお、本発明の蛍光体は、上述した構成を有するものであるならば、本発明の蛍光体の製造方法によって製造されたものに限定されるものではない。
【００４５】
以下、本発明をさらに具体的に説明するが、これらの実施例により本発明が限定されるものではない。
【００４６】
＜実施例１＞
まず、０．２６ｇの硝酸ガリウムと、１．２ｇのヘキサメチレンジアミンとを、水に溶解し、８０℃で２０時間、下記の反応式で示されるような反応をさせた。
【００４７】
【化４】
2006083257.tif 000006
【００４８】
続いて、１．８ｇのアジピン酸ジクロリドのヘキサン溶液を反応液に添加し、４０℃で１時間、下記の反応式で示されるようなヘキサメチレンジアミンとアジピン酸ジクロリドとの縮重合反応を行った。
【００４９】
【化５】
2006083257.tif 000007
【００５０】
アジピン酸ジクロリドのヘキサン溶液の添加により、反応溶液は２層になるが、２層の境界面に膜ができるので、縮重合により形成される６，６−ナイロンをピンセットで糸状に引き上げ切れないように巻き取った。このようにして６，６−ナイロン中に窒化ガリウム粒子が分散された蛍光体を得ることができた。
【００５１】
得られた蛍光体について、Ｈｅ−Ｃｄレーザ（励起波長：３２５ｎｍ）を照射したところ、３６０ｎｍの発光が確認された。この発光は、Ｗｕｒｔｚｉｔｅ構造のＧａＮの直接バンド間遷移による発光である。
【００５２】
また、得られた蛍光体のＸ線回折測定の結果、スペクトル半値幅より見積もられた蛍光体粒子の平均粒径（直径）は、下記Ｓｃｈｅｒｒｅｒの式によれば９ｎｍであった。
【００５３】
【数２】
2006083257.tif 000008
【００５４】
＜実施例２＞
蛍光体粒子として、硝酸ガリウムに換えて硝酸インジウムを用いた以外は、実施例１と同様にしたところ、６，６−ナイロン中に窒化インジウム粒子が分散された蛍光体を得ることができた。
【００５５】
＜実施例３＞
蛍光体粒子として、硝酸ガリウムに換えて硝酸アルミニウムを用いた以外は、実施例１と同様にしたところ、６，６−ナイロン中に窒化アルミニウム粒子が分散された蛍光体を得ることができた。
【００５６】
＜実施例４＞
まず、０．２６ｇの硝酸ガリウムと、１．２ｇのヘキサメチレンジアミンとを、水に溶解し、８０℃で２０時間、下記の反応式で示されるような反応をさせた。
【００５７】
【化６】
2006083257.tif 000009
【００５８】
続いて、２．４ｇのセバシン酸ジクロリドのヘキサン溶液を反応液に添加し、４０℃で１時間、下記の反応式で示されるようなヘキサメチレンジアミンとセバシン酸ジクロリドとの縮重合反応を行った。
【００５９】
【化７】
2006083257.tif 000010
【００６０】
セバシン酸ジクロリドのヘキサン溶液の添加により、反応溶液は２層になるが、２層の境界面に膜ができるので、縮重合により形成される６，１０−ナイロンをピンセットで糸状に引き上げ切れないように巻き取った。このようにして６，１０−ナイロン中に窒化ガリウム粒子が分散された蛍光体を得ることができた。
【００６１】
得られた蛍光体について、Ｈｅ−Ｃｄレーザ（励起波長：３２５ｎｍ）を照射したところ、３６０ｎｍの発光が確認された。この発光は、Ｗｕｒｔｚｉｔｅ構造のＧａＮの直接バンド間遷移による発光である。
【００６２】
また、得られた蛍光体について、実施例１と同様にして見積もられた蛍光体粒子の平均粒径（直径）は、９ｎｍであった。
【００６３】
＜実施例５＞
蛍光体粒子として、硝酸ガリウムに換えて硝酸インジウムを用いた以外は、実施例４と同様にしたところ、６，１０−ナイロン中に窒化インジウム粒子が分散された蛍光体を得ることができた。
【００６４】
＜実施例６＞
蛍光体粒子として、硝酸ガリウムに換えて硝酸アルミニウムを用いた以外は、実施例４と同様にしたところ、６，１０−ナイロン中に窒化アルミニウム粒子が分散された蛍光体を得ることができた。
【００６５】
＜実施例７＞
まず、０．２６ｇの硝酸ガリウムと、０．６ｇの尿素とを、水に溶解し、８０℃で２０時間、下記の反応式で示されるような反応をさせた。
【００６６】
【化８】
2006083257.tif 000011
【００６７】
続いて、０．３ｇのホルムアルデヒドを反応液に添加し、さらに６ｍｏｌ／Ｌの塩酸を添加し、ガラス棒で攪拌し、４０℃で１時間、下記の反応式で示されるような尿素とホルムアルデヒドとの縮重合反応を行った。
【００６８】
【化９】
2006083257.tif 000012
【００６９】
このようにして尿素樹脂に窒化ガリウム粒子が分散された蛍光体を得ることができた。
【００７０】
得られた蛍光体について、Ｈｅ−Ｃｄレーザ（励起波長：３２５ｎｍ）を照射したところ、３６０ｎｍの発光が確認された。この発光は、Ｗｕｒｔｚｉｔｅ構造のＧａＮの直接バンド間遷移による発光である。
【００７１】
また、得られた蛍光体について、実施例１と同様にして見積もられた蛍光体粒子の平均粒径（直径）は、９ｎｍであった。
【００７２】
＜実施例８＞
蛍光体粒子として、硝酸ガリウムに換えて硝酸インジウムを用いた以外は、実施例７と同様にしたところ、尿素樹脂中に窒化インジウム粒子が分散された蛍光体を得ることができた。
【００７３】
＜実施例９＞
蛍光体粒子として、硝酸ガリウムに換えて硝酸アルミニウムを用いた以外は、実施例７と同様にしたところ、尿素樹脂中に窒化アルミニウム粒子が分散された蛍光体を得ることができた。
【００７４】
＜実施例１０＞
蛍光体粒子として、０．１８ｇの硝酸ガリウム、０．０９ｇの硝酸インジウムを用いた以外は、実施例１と同様にしたところ、６，６−ナイロン中にＩＩＩ族窒化物混晶体が分散された蛍光体を得ることができた。
【００７５】
得られた蛍光体について、Ｈｅ−Ｃｄレーザ（励起波長：３２５ｎｍ）を照射したところ、４８０ｎｍの発光が確認された。
【００７６】
また、得られた蛍光体について、実施例１と同様にして見積もられた蛍光体粒子の平均粒径（直径）は、２０ｎｍであった。
【００７７】
＜実施例１１＞
蛍光体粒子として、０．１８ｇの硝酸ガリウム、０．０９ｇの硝酸インジウムを用いた以外は、実施例４と同様にしたところ、６，１０−ナイロン中にＩＩＩ族窒化物混晶体が分散された蛍光体を得ることができた。
【００７８】
得られた蛍光体について、Ｈｅ−Ｃｄレーザ（励起波長：３２５ｎｍ）を照射したところ、４８０ｎｍの発光が確認された。
【００７９】
また、得られた蛍光体について、実施例１と同様にして見積もられた蛍光体粒子の平均粒径（直径）は、２０ｎｍであった。
【００８０】
＜実施例１２＞
蛍光体粒子として、０．１８ｇの硝酸ガリウム、０．０９ｇの硝酸インジウムを用いた以外は、実施例７と同様にしたところ、尿素樹脂中にＩＩＩ族窒化物混晶体が分散された蛍光体を得ることができた。
【００８１】
得られた蛍光体について、Ｈｅ−Ｃｄレーザ（励起波長：３２５ｎｍ）を照射したところ、４８０ｎｍの発光が確認された。
【００８２】
また、得られた蛍光体について、実施例１と同様にして見積もられた蛍光体粒子の平均粒径（直径）は、２０ｎｍであった。
【００８３】
＜実施例１３＞
２．１ｍｇの硝酸マグネシウムをさらに添加した以外は、実施例１と同様にしたところ、６，６−ナイロン中に窒化ガリウムが分散され、発光中心としてマグネシウムイオンを有する蛍光体を得ることができた。
【００８４】
＜実施例１４＞
２．１ｍｇの硝酸マグネシウムをさらに添加した以外は、実施例２と同様にしたところ、６，６−ナイロン中に窒化インジウムが分散され、発光中心としてマグネシウムイオンを有する蛍光体を得ることができた。
【００８５】
＜実施例１５＞
２．１ｍｇの硝酸マグネシウムをさらに添加した以外は、実施例３と同様にしたところ、６，６−ナイロン中に窒化アルミニウムが分散され、発光中心としてマグネシウムイオンを有する蛍光体を得ることができた。
【００８６】
＜実施例１６＞
２．１ｍｇの硝酸マグネシウムをさらに添加した以外は、実施例４と同様にしたところ、６，１０−ナイロン中に窒化ガリウムが分散され、発光中心としてマグネシウムイオンを有する蛍光体を得ることができた。
【００８７】
＜実施例１７＞
２．１ｍｇの硝酸マグネシウムをさらに添加した以外は、実施例５と同様にしたところ、６，１０−ナイロン中に窒化インジウムが分散され、発光中心としてマグネシウムイオンを有する蛍光体を得ることができた。
【００８８】
＜実施例１８＞
２．１ｍｇの硝酸マグネシウムをさらに添加した以外は、実施例６と同様にしたところ、６，１０−ナイロン中に窒化アルミニウムが分散され、発光中心としてマグネシウムイオンを有する蛍光体を得ることができた。
【００８９】
＜実施例１９＞
２．１ｍｇの硝酸マグネシウムをさらに添加した以外は、実施例７と同様にしたところ、尿素樹脂中に窒化ガリウムが分散され、発光中心としてマグネシウムイオンを有する蛍光体を得ることができた。
【００９０】
＜実施例２０＞
２．１ｍｇの硝酸マグネシウムをさらに添加した以外は、実施例８と同様にしたところ、尿素樹脂中に窒化インジウムが分散され、発光中心としてマグネシウムイオンを有する蛍光体を得ることができた。
【００９１】
＜実施例２１＞
２．１ｍｇの硝酸マグネシウムをさらに添加した以外は、実施例９と同様にしたところ、尿素樹脂中に窒化アルミニウムが分散され、発光中心としてマグネシウムイオンを有する蛍光体を得ることができた。
【００９２】
＜実施例２２＞
２．１ｍｇの硝酸マグネシウムをさらに添加した以外は、実施例１０と同様にしたところ、６，６−ナイロン中にＩＩＩ族窒化物混晶体が分散され、発光中心としてマグネシウムイオンを有する蛍光体を得ることができた。
【００９３】
＜実施例２３＞
２．１ｍｇの硝酸マグネシウムをさらに添加した以外は、実施例１１と同様にしたところ、６，１０−ナイロン中にＩＩＩ族窒化物混晶体が分散され、発光中心としてマグネシウムイオンを有する蛍光体を得ることができた。
【００９４】
＜実施例２４＞
２．１ｍｇの硝酸マグネシウムをさらに添加した以外は、実施例１２と同様にしたところ、尿素樹脂中にＩＩＩ族窒化物混晶体が分散され、発光中心としてマグネシウムイオンを有する蛍光体を得ることができた。
【００９５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。